【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】  ストロンチウム、バリウム、カルシウム及びこれらの組合せからなる群から選択された１種以上のアルカリ土類金属の酸化物と、アルミニウム、ガリウム、インジウム及びこれらの組合せからなる群から選択された１種以上の第IIIＢ族金属の酸化物とを含んでなり、少なくともユウロピウムを含む１種以上の希土類金属のイオンで活性化された次式の蛍光体。
(Ｍ1-xＲＥx)yＤ2Ｏ4
（式中、Ｍは前記１種以上のアルカリ土類金属であり、ＲＥは少なくともユウロピウムを含む前記希土類金属であり、Ｄは前記１種以上の第IIIＢ族金属であり、０．００１＜ｘ＜０．３であり、ｙは０．７５＜ｙ＜１及び１＜ｙ＜１．１からなる群から選択された条件を満足する。）
【請求項２】  ストロンチウム及びアルミニウムの酸化物を含んでなり、ユウロピウムのイオンで活性化された次式の蛍光体。
(Ｓｒ1-xＥｕx)yＡｌ2Ｏ4
（式中、０．００１＜ｘ＜０．３であり、ｙは０．７５＜ｙ＜１及び１＜ｙ＜１．１からなる群から選択された条件を満足する。）
【請求項３】  （ａ）ストロンチウム、バリウム、カルシウ及びこれらの組合せからなる群から選択された１種以上のアルカリ土類金属の酸化物と、アルミニウム、ガリウム、インジウム及びこれらの組合せからなる群から選択された１種以上の第IIIＢ族金属の酸化物とを含んでなり、少なくともユウロピウムを含む１種以上の希土類金属のイオンで活性化された次式の第一の蛍光体
(Ｍ1-xＲＥx)yＤ2Ｏ4
（式中、Ｍは前記１種以上のアルカリ土類金属であり、ＲＥは少なくともユウロピウムを含む前記希土類金属であり、Ｄは前記１種以上の第IIIＢ族金属であり、０．００１＜ｘ＜０．３であり、ｙは０．７５＜ｙ＜１及び１＜ｙ＜１．１からなる群から選択された条件を満足する。）、並びに
（ｂ）約３１５〜約４８０ｎｍの範囲内の波長をもった放射で励起可能であり、青色、青緑色、緑色、黄橙色及び赤色光波長の１以上にピーク発光を有する蛍光体からなる群から選択された１種以上の追加蛍光体
を含んでなる蛍光体ブレンド。
【請求項４】  Ｓｒ0.8Ｅｕ0.1Ａｌ2Ｏ4、Ｃａ5(ＰＯ4)3Ｃｌ：Ｍｎ2+，Ｅｕ2+及び(Ｓｒ，Ｂａ，Ｃａ)5(ＰＯ4)3(Ｃｌ，ＯＨ)：Ｅｕ2+を含んでなる蛍光体ブレンド。
【請求項５】  蛍光体の製造方法であって、
（ａ）少なくともユウロピウムを含む１種以上の希土類金属、ストロンチウム、バリウム、カルシウム及びこれらの組合せからなる群から選択された１種以上のアルカリ土類金属、並びにアルミニウム、ガリウム、インジウム及びこれらの組合せからなる群から選択された１種以上の第IIIＢ族金属の含酸素化合物の所定量を用意し、
（ｂ）前記含酸素化合物同士を混合して混合物を形成し、
（ｃ）前記混合物を下記の式の蛍光体に転化させるのに十分な温度及び時間を用いて還元雰囲気中で前記混合物を焼成する
ことを含んでなる方法。
(Ｍ1-xＲＥx)yＤ2Ｏ4
（式中、Ｍは前記１種以上のアルカリ土類金属であり、ＲＥは少なくともユウロピウムを含む前記希土類金属であり、Ｄは前記１種以上の第IIIＢ族金属であり、０．００１＜ｘ＜０．３であり、ｙは０．７５＜ｙ＜１及び１＜ｙ＜１．１からなる群から選択された条件を満足する。）
【請求項６】  蛍光体の製造方法であって、
（ａ）少なくともユウロピウムを含む１種以上の希土類金属、ストロンチウム、バリウム、カルシウム及びこれらの組合せからなる群から選択された１種以上のアルカリ土類金属、並びにアルミニウム、ガリウム、インジウム及びこれらの組合せからなる群から選択された１種以上の第IIIＢ族金属の化合物の所定量を用意し、
（ｂ）前記化合物同士を混合して混合物を形成し、
（ｃ）前記混合物を加熱して前記混合物を酸化物の混合物に転化させ、
（ｄ）前記混合物を下記の式の蛍光体に転化させるのに十分な温度及び時間を用いて還元雰囲気中で前記酸化物の混合物を焼成する
ことを含んでなる方法。
(Ｍ1-xＲＥx)yＤ2Ｏ4
（式中、Ｍは前記１種以上のアルカリ土類金属であり、ＲＥは少なくともユウロピウムを含む前記希土類金属であり、Ｄは前記１種以上の第IIIＢ族金属であり、０．００１＜ｘ＜０．３であり、ｙは０．７５＜ｙ＜１及び１＜ｙ＜１．１からなる群から選択された条件を満足する。）
【請求項７】  蛍光体の製造方法であって、
（ａ）少なくともユウロピウムを含む１種以上の希土類金属、ストロンチウム、バリウム、カルシウム及びこれらの組合せからなる群から選択された１種以上のアルカリ土類金属、並びにアルミニウム、ガリウム、インジウム及びこれらの組合せからなる群から選択された１種以上の第IIIＢ族金属の化合物であって、硝酸塩、硫酸塩、酢酸塩、クエン酸塩、塩素酸塩、過塩素酸塩、オキシハロゲン化物、炭素原子数１〜６の有機酸の塩、炭素原子数１〜６のジカルボン酸のエステル、１〜２の芳香環をもった芳香族酸の塩、アセチルアセトン酸塩、アルコキシド、フェノキシド及びこれらの混合物からなる群から選択された化合物を含んでなる第一の溶液を用意し、
（ｂ）水酸化アンモニウム、炭酸アンモニウム、シュウ酸アンモニウム、メタノールアミン、エタノールアミン、プロパノールアミン、ジメタノールアミン、ジエタノールアミン、ジプロパノールアミン、トリメタノールアミン、トリエタノールアミン、トノプロパノールアミン及びこれらの混合物からなる群から選択された物質を含んでなる第二の溶液を用意し、
（ｃ）前記第一の溶液に前記第二の溶液を添加して沈殿物を生成させ、
（ｄ）前記混合物を下記の式の蛍光体に転化させるのに十分な温度及び時間を用いて還元雰囲気中で前記沈殿物を焼成する
ことを含んでなる方法。
(Ｍ1-xＲＥx)yＤ2Ｏ4
（式中、Ｍは前記１種以上のアルカリ土類金属であり、ＲＥは少なくともユウロピウムを含む前記希土類金属であり、Ｄは前記１種以上の第IIIＢ族金属であり、０．００１＜ｘ＜０．３であり、ｙは０．７５＜ｙ＜１及び１＜ｙ＜１．１からなる群から選択された条件を満足する。）
【請求項８】  （ａ）約３１５〜約４８０ｎｍの範囲内の波長をもった放射を放出し得る１以上のＬＥＤ（１００）と、
（ｂ）透明材料（１８０）及び蛍光体ブレンドの粒子（２００）を含んでなる蛍光体注型品（１６０）であって、前記蛍光体ブレンドが
（１）ストロンチウム、バリウム、カルシウム及びこれらの組合せからなる群から選択された１種以上のアルカリ土類金属の酸化物と、アルミニウム、ガリウム、インジウム及びこれらの組合せからなる群から選択された１種以上の第IIIＢ族金属の酸化物とを含んでなり、少なくともユウロピウムを含む１種以上の希土類金属のイオンで活性化された次式の第一の蛍光体
(Ｍ1-xＲＥx)yＤ2Ｏ4
（式中、Ｍは前記１種以上のアルカリ土類金属であり、ＲＥは少なくともユウロピウムを含む前記希土類金属であり、Ｄは前記１種以上の第IIIＢ族金属であり、０．００１＜ｘ＜０．３であり、ｙは０．７５＜ｙ＜１及び１＜ｙ＜１．１からなる群から選択された条件を満足する。）、並びに
（２）約３１５〜約４８０ｎｍの範囲内の波長をもった放射で励起可能であり、青色、青緑色、緑色、黄橙色及び赤色光波長の１以上にピーク発光を有する蛍光体からなる群から選択された１種以上の追加蛍光体
を含んでなる、蛍光体注型品（１６０）と
を含んでなる光源（１０）。
【請求項９】  （ａ）約３１５〜約４８０ｎｍの範囲内の波長をもった放射を放出し得る１以上のＬＥＤ（１００）と、
（ｂ）透明材料（１８０）並びにＳｒ0.8Ｅｕ0.1Ａｌ2Ｏ4、Ｃａ5(ＰＯ4)3Ｃｌ：Ｍｎ2+，Ｅｕ2+及び(Ｓｒ，Ｂａ，Ｃａ)5(ＰＯ4)3(Ｃｌ，ＯＨ)：Ｅｕ2+を含んでなる蛍光体ブレンドの粒子（２００）を含んでなる蛍光体注型品（１６０）と
を含んでなる光源（１０）。
【請求項１０】  （ａ）反射パネルに固定されて、約３１５〜約４８０ｎｍの範囲内の波長をもった放射を放出し得る複数のＬＥＤ（１００）と、
（ｂ）高分子結合剤及びその中に分散した蛍光体ブレンドの粒子（２００）を含んでなり、前記ＬＥＤ（１００）から放出される放射の方向に配置された蛍光体被膜（１８０）であって、前記蛍光体ブレンドが
（１）ストロンチウム、バリウム、カルシウム及びこれらの組合せからなる群から選択された１種以上のアルカリ土類金属の酸化物と、アルミニウム、ガリウム、インジウム及びこれらの組合せからなる群から選択された１種以上の第IIIＢ族金属の酸化物とを含んでなり、少なくともユウロピウムを含む１種以上の希土類金属のイオンで活性化された次式の第一の蛍光体
(Ｍ1-xＲＥx)yＤ2Ｏ4
（式中、Ｍは前記１種以上のアルカリ土類金属であり、ＲＥは少なくともユウロピウムを含む前記希土類金属であり、Ｄは前記１種以上の第IIIＢ族金属であり、０．００１＜ｘ＜０．３であり、ｙは０．７５＜ｙ＜１及び１＜ｙ＜１．１からなる群から選択された条件を満足する。）、並びに
（２）約３１５〜約４８０ｎｍの範囲内の波長をもった放射で励起可能であり、青色、青緑色、緑色、黄橙色及び赤色光波長の１以上にピーク発光を有する蛍光体からなる群から選択された１種以上の追加蛍光体
を含んでなる、蛍光体被膜（１８０）と
を含んでなる光源（１０）。
【請求項１１】  （ａ）反射パネルに固定されて、約３１５〜約４８０ｎｍの範囲内の波長をもった放射を放出し得る複数のＬＥＤ（１００）と、
（ｂ）高分子結合剤及びその中に分散した蛍光体ブレンドの粒子（２００）を含んでなり、前記ＬＥＤ（１００）から放出される放射の方向に配置された蛍光体被膜（１８０）であって、前記蛍光体ブレンドがＳｒ0.8Ｅｕ0.1Ａｌ2Ｏ4、Ｃａ5(ＰＯ4)3Ｃｌ：Ｍｎ2+，Ｅｕ2+及び(Ｓｒ，Ｂａ，Ｃａ)5(ＰＯ4)3(Ｃｌ，ＯＨ)：Ｅｕ2+を含んでなる、蛍光体被膜（１８０）と
を含んでなる光源（１０）。
【手続補正２】
【補正対象書類名】明細書
【補正対象項目名】０００５
【補正方法】変更
【補正の内容】
【０００５】
また、青色光、緑色光及び赤色光を混合することでも白色光を発生し得る。従って、近ＵＶ〜青色範囲で励起すればこれらの色を発光する新規で効率の良い蛍光体を提供することは望ましい。公知の緑色発光蛍光体は主として中央のＵＶ波長範囲（約２００〜３００ｎｍ）で励起可能であるので、効率の良い緑色発光蛍光体を提供することは特に望ましい。また、ＵＶ／青色ＬＥＤと併用して高い効率及び／又は高い演色指数（「ＣＲＩ」）をもった白色光を生み出し得る蛍光体ブレンドを提供することも望ましい。
【特許文献１】米国特許第５４２４００６号明細書
【特許文献２】米国特許第５６１１９５９号明細書
【特許文献３】米国特許第５６８６０２２号明細書
【特許文献４】米国特許第５７２５８０１号明細書
【特許文献５】米国特許第５７７７３５０号明細書
【特許文献６】米国特許第５７８８８８２号明細書
【特許文献７】米国特許第５９８９４５５号明細書
【特許文献８】米国特許第５９９８９２５号明細書
【特許文献９】米国特許第６０６６８６１号明細書
【特許文献１０】米国特許第６１９０５７７号明細書
【特許文献１１】米国特許第６２７８１３５号明細書
【特許文献１２】ドイツ国特許第９４２２３５９号明細書
【特許文献１３】欧州特許出願公開第０６２２４４０号明細書
【特許文献１４】欧州特許出願公開第０９９０６９０号明細書
【特許文献１５】欧州特許出願公開第１１２０４５２号明細書
【非特許文献１】Ｓ  Ｓｈｉｏｎｏｙａ  ａｎｄ  Ｗ．  Ｍ．  Ｙｈｅｎ，  Ｐｈｏｓｐｈｏｒ  Ｈａｎｄｂｏｏｋ，  ｐｐ．  ３８９−４４４，  ＣＲＤ  Ｐｒｅｓｓ，  Ｂｏｃａ  Ｒａｔｏｎ，  Ｆｌｏｒｉｄａ  （１９９９）